(57)【要約】【課題】  画像流れ、ボケ及び融着を改善するために感光体と転写部材の周速差を小さく設定しても、中抜けの発生することのない、耐久を通して良好な転写性を有する電子写真装置及びプロセスカートリッジを提供する。【解決手段】  アニオン交換性層間化合物が帯電ローラ、現像手段、あるいは帯電手段と現像手段の間に配置された供給手段を介して、電子写真感光体表面に供給されることを特徴とする電子写真装置及びプロセスカートリッジである。【選択図】        図１
2005326475.tif 000002
【特許請求の範囲】
【請求項１】
電子写真感光体、帯電手段、露光手段、現像手段、転写手段及びクリーニング手段を有し、該電子写真感光体と該転写手段に用いる転写部材との周速差が０〜２％である電子写真装置において、該帯電手段が、該電子写真感光体に接触配置され、電圧を印加されることにより該電子写真感光体を帯電する帯電部材であり、該帯電手段の表面に塗布されたアニオン交換性層間化合物が電子写真感光体表面に供給されることを特徴とする電子写真装置。
【請求項２】
電子写真感光体、帯電手段、露光手段、現像手段、転写手段及びクリーニング手段を有し、該電子写真感光体と該転写手段に用いる転写部材との周速差が０〜２％である電子写真装置において、アニオン交換性層間化合物が、該現像手段に用いる現像剤とともに電子写真感光体表面に供給されることを特徴とする電子写真装置。
【請求項３】
電子写真感光体、帯電手段、露光手段、現像手段、転写手段及びクリーニング手段を有し、該電子写真感光体と該転写手段に用いる転写部材との周速差が０〜２％である電子写真装置において、アニオン交換性層間化合物を該電子写真感光体表面に供給する供給手段が該帯電手段の下流かつ該現像手段の上流に配置され、該アニオン交換性層間化合物が電子写真感光体表面に供給されることを特徴とする電子写真装置。
【請求項４】
該アニオン交換性層間化合物が、ハイドロタルサイト化合物であることを特徴とする請求項１乃至３のいずれかに記載の電子写真装置。
【請求項５】
該現像手段に用いる現像剤が少なくとも結着樹脂、磁性体を含有し、粉砕法で製造された現像剤であり、該現像剤の円相当径３〜４００μｍにおける平均円形度が０．９３〜１であることを特徴とする請求項１乃至４のいずれかに記載の電子写真装置。
【請求項６】
請求項１乃至５のいずれかに記載の電子写真装置に着脱自在であるプロセスカートリッジであって、電子写真感光体と、帯電手段、露光手段、現像手段及びクリーニング手段からなる群より選ばれる少なくとも一つの手段を有するプロセスカートリッジ。
【発明の詳細な説明】
【技術分野】
【０００１】
本発明は、電子写真感光体を有する電子写真装置及びプロセスカートリッジに関し、詳しくは、アニオン交換性層間化合物を用いた電子写真プロセスを利用した電子写真装置及びプロセスカートリッジに関するものである。
【背景技術】
【０００２】
電子写真装置において、たとえばセレン、硫化カドミウム、酸化亜鉛、アモルファスシリコン、有機光導電体などの電子写真感光体（以下適宜「感光体」と称する）に帯電、露光、現像、転写、定着、クリーニングなどの基本的プロセスを行うことにより画像を得る際、帯電プロセスは従来からほとんど金属ワイヤーに高電圧（ＤＣ５〜８ｋＶ）を印加し、発生するコロナにより帯電を行っている。しかし、この方法ではコロナ発生時にオゾンやＮＯｘ  等のコロナ生成物が感光体表面を変質させて画像ボケや劣化を促進させたり、ワイヤーの汚れが画像品質に影響し、画像白抜けや黒スジを生じさせる等の問題があった。特に感光層が有機光導電体を主体として構成される電子写真感光体は、他のセレン感光体やアモルファスシリコン感光体に比べて化学的安定性が低く、コロナ生成物にさらされると化学反応、特に酸化反応が起こり劣化しやすい傾向にある。
【０００３】
従って、コロナ帯電下で繰り返し使用した場合には前述の劣化による画像ボケや感度の低下による画像濃度薄が起こり、耐印刷寿命が短くなる傾向にあった。
【０００４】
また、コロナ帯電では電力的にも感光体に向かう電流が全体の５〜３０％にすぎず、ほとんどがシールド板に流れてしまい、帯電部材としては効率の悪いものであった。
【０００５】
このような問題点を補うためには、コロナ放電器を利用しないで、感光体に接触させた帯電部材によって、感光体表面を接触帯電させる方法が有効である。
【０００６】
具体的には、感光体表面に、１〜２ｋＶ程度の直流電圧を外部より印加した導電性弾性ローラ等の帯電部材を接触させることにより、感光体表面を所定の電位に帯電させるものである。
【０００７】
しかしながら、上述の接触帯電方式は、帯電の不均一性、直接電圧を印加することによる感光体の放電絶縁破壊の発生等が欠点として挙げられている。帯電が不均一であると感光体表面の各部に均一な帯電がなされず、被帯電面の移動方向に対して直角な方向にスジ状の帯電ムラを生じてしまい、正現像方式における白スジ、反転現像方式における黒スジといった画像欠陥をもたらす。
【０００８】
このような問題点を解決して帯電の均一性を向上させるために、直流電圧に交流電圧を重畳して帯電部材に印加する方法が提案されている（下記特許文献１参照。）。この帯電方法は、直流電圧（ＤＣ成分）に交流電圧（ＡＣ成分）を重畳することによって脈流電圧を印加して均一な帯電を行うものである。
【０００９】
この場合、帯電の均一性を保持させるためには、重畳する交流電圧が直流電圧の２倍以上のピーク間電位差（Ｖｐｐ）をもっていることが必要である。
【００１０】
しかしながら、この交流電圧を重畳する帯電方法では、感光体と帯電部材との当接部及び当接部近傍のギャップで放電現象が起こる。この放電によりオゾン、ＮＯｘ等の放電生成物が感光体表面に付着するが、この他にも転写材に含有されているタルク等が感光体表面に付着する。これらの付着物は、特に高温高湿環境の中では低抵抗物となり、この低抵抗物の影響で感光体上の潜像が乱されて画像流れやボケといった画像欠陥を引き起こすことがあると考えられている。
【００１１】
一般に、画像流れやボケを防ぐために、クリーニングブレードで感光体表面を積極的に少しずつ研磨することで、電子写真感光体表面をリフレッシュさせ、低抵抗物を同時に除去し、良好な画像形成を維持するようにしているが、この場合、感光体表面はクリーニングブレードにより強い摺擦を受けるため、磨耗やキズにより、感光体の寿命が制限される。従って、クリーニングブレードの押し圧、強度等の設定条件やクリーニング時間等も感光体の寿命の観点から制限を受ける。
【００１２】
一方、電子写真装置装置の転写プロセスにおいて、ローラ状の接触転写部材（以下適宜「転写ローラ」と称する）を備えた接触転写装置を使用するものが知られている。この接触転写装置は、ドラム状の感光体表面に転写ローラを接触配置して感光体との間に転写ニップ部（転写部）を形成し、この転写ニップ部にて紙等の転写材を挟み込んだ状態で搬送しながら、転写ローラに転写電圧を印加するものである。転写に先立ち、帯電、露光、現像等の各プロセスを経て感光体上に形成されていたトナー像は、上述の転写材の挟持搬送および転写電圧の印加によって、感光体表面から転写材表面に転写される。このような転写プロセスでは転写材に転写後の画像におけるラインや文字の中央が転写されないで白く抜ける、いわゆる「中抜け」が発生することがある。これを解決するために、感光体の周速（線速度）と転写部材との周速との間に速度差、すなわち周速差を設け、これにより感光体表面上のトナー像を転写材表面にこすり付けるようにして転写している。
【特許文献１】特開昭６３−１４９６６８号公報
【発明の開示】
【発明が解決しようとする課題】
【００１３】
しかしながら、感光体と転写部材の周速差を大きくするにつれて感光体表面が転写材と摺擦されやすくなるため、転写材に含有されているタルク等が電子写真感光体表面に付着しやすくなる。このとき、感光体の延命化を優先させ、クリーニングブレードの設定条件を緩くすると、上記の画像流れやボケといった画像欠陥を引き起こすことがある。
【００１４】
また、ラベル紙を転写材として用いた場合においても、同様に感光体と転写部材の周速差を大きく設定していくと、転写材に含まれる糊が転写時に感光体表面に擦り付けられて融着し、白抜けの画像欠陥を発生させることになる。
【００１５】
上記の画像流れやボケ、転写材に含有される成分の融着といった問題を解消するためには感光体と転写部材の周速差を小さく設定することが有効であるが、それでも高温高湿環境（温度３３℃／湿度８５％）で繰り返し使用すると上記の問題が発生することがある。
【００１６】
そこで、本発明は、画像流れ、ボケ及び融着の問題を改善するために感光体と転写部材の周速差を小さく設定しても、中抜けの発生することのない、耐久を通して良好な転写性を有する電子写真装置及びプロセスカートリッジを提供することを目的とするものである。
【課題を解決するための手段】
【００１７】
すなわち、本発明は上記課題を解決するために以下（１）〜（６）の構成を備えるものである。
【００１８】
（１）電子写真感光体、帯電手段、露光手段、現像手段、転写手段及びクリーニング手段を有し、該電子写真感光体と該転写手段に用いる転写部材との周速差が０〜２％である電子写真装置において、該帯電手段が、該電子写真感光体に接触配置され、電圧を印加されることにより該電子写真感光体を帯電する帯電部材であり、該帯電手段の表面に塗布されたアニオン交換性層間化合物が電子写真感光体表面に供給されることを特徴とする電子写真装置。
【００１９】
（２）電子写真感光体、帯電手段、露光手段、現像手段、転写手段及びクリーニング手段を有し、該電子写真感光体と該転写手段に用いる転写部材との周速差が０〜２％である電子写真装置において、アニオン交換性層間化合物が、該現像手段に用いる現像剤とともに電子写真感光体表面に供給されることを特徴とする電子写真装置。
【００２０】
（３）電子写真感光体、帯電手段、露光手段、現像手段、転写手段及びクリーニング手段を有し、該電子写真感光体と該転写手段に用いる転写部材との周速差が０〜２％である電子写真装置において、アニオン交換性層間化合物を該電子写真感光体表面に供給する供給手段が該帯電手段の下流かつ該現像手段の上流に配置され、該アニオン交換性層間化合物が電子写真感光体表面に供給されることを特徴とする電子写真装置。
【００２１】
（４）該アニオン交換性層間化合物が、ハイドロタルサイト化合物であることを特徴とする上記（１）乃至（３）のいずれかに記載の電子写真装置。
【００２２】
（５）該現像手段に用いる現像剤が少なくとも結着樹脂、磁性体を含有し、粉砕法で製造された現像剤であり、該現像剤の円相当径３〜４００μｍにおける平均円形度が０．９３〜１であることを特徴とする上記（１）乃至（４）のいずれかに記載の電子写真装置。
【００２３】
（６）上記（１）乃至（５）のいずれかに記載の電子写真装置に着脱自在であるプロセスカートリッジであって、電子写真感光体と、帯電手段、露光手段、現像手段及びクリーニング手段からなる群より選ばれる少なくとも一つの手段を有するプロセスカートリッジ。
【発明の効果】
【００２４】
本発明によれば、画像流れ、ボケ及び融着を改善するために感光体と転写部材の周速差を小さく設定しても、中抜けの発生することのない、耐久を通して良好な転写性を有する電子写真装置及びプロセスカートリッジを提供することができる。
【発明を実施するための最良の形態】
【００２５】
以下、本発明の実施の形態を詳細に説明する。
【００２６】
本発明では、感光体の周速（線速度）と転写部材との周速との間に速度差、すなわち周速差が設けられていないか、周速差が小さくなるように設定されている。これは、感光体と転写部材の周速差が大きくなるにつれて感光体表面が転写材と摺擦されやすく、転写材に含有されているタルク等の成分が感光体表面に付着しやすくなり、前記のように画像流れやボケといった画像欠陥が発生してしまうので、これを防ぐためである。また、クリーニング条件を強く設定して感光体表面の付着物を除去する必要がなくなり、感光体の延命化効果があるためである。本発明では周速差が０〜２％に設定されているが、転写材に含有される成分の感光体表面への付着を軽減するには周速差を設けない（０％）ことが好ましい。感光体及び転写部材の回転方向は、それぞれの回転軸基準でお互いに異なる方向（順方向）、あるいは同一の方向（カウンター方向）のいずれであってもよい。周速差（％）は下記のように定義される。
０  ≦  （│Ｖ１−Ｖ２│）／Ｖ１）×１００  ≦  ２  （順方向の場合）
または
０  ≦  （│Ｖ１＋Ｖ２│）／Ｖ１）×１００  ≦  ２  （カウンター方向の場合）
ここで、Ｖ１は感光体の周速、Ｖ２は転写部材の周速を示す。
【００２７】
なお、順方向では感光体と転写部材が接する点における両者の周速方向は同一であるが、カウンター方向では逆となるため、順方向のほうが感光体表面と転写材が摺擦されにくくなる。
【００２８】
また、転写材に含有される成分の感光体表面への付着を抑えて、画像流れやボケの発生を防止するには、感光体表面にアニオン交換性層間化合物を塗布させることも効果的である。アニオン交換性層間化合物とは、アニオン（陰イオン）の交換性を有する層状化合物である。アニオン交換性層間化合物の主骨格であるホスト層間にアニオンが存在し、この層間アニオンは交換が可能である。前述したように画像流れやボケの原因となっている物質は、感光体表面に付着した転写材の成分と雰囲気中の水分やオゾン等の放電生成物との作用により生成した低抵抗物等である。よって、アニオン交換性層間化合物が感光体表面に存在することで、低抵抗化の原因となっているアニオンがホスト層間に取り込まれるため、上記低抵抗物を失活させることができると考えられる。例えば、放電生成物のひとつであるオゾンは空気中の窒素と反応して窒素酸化物のＮＯｘとなり、さらに雰囲気中の水分と反応して硝酸となって水素イオン（カチオン）と硝酸イオン（アニオン）に解離するが、アニオン交換性層間化合物はこの硝酸イオンを失活させることができる。アニオン交換性層間化合物による低抵抗物の付着が抑えられるメカニズムは実際にはさらに複雑であると考えられ、詳細はわかっていない。
【００２９】
さらに、アニオン交換性層間化合物が感光体表面に塗布されていることで、感光体表面に生成した低抵抗物を失活させるだけでなく、転写材に含有される成分や紙粉等による汚染から感光体表面を保護することができるため、感光体表面のトナー像を転写材へ効率よく転写できるようになる。一般に、感光体と転写部材との周速差が設けられていないか、周速差が小さくなるように設定されていると、トナー像の転写材への転写が不利になりやすく、転写不良に伴った濃度ムラ等の画像欠陥が得られる場合がある。本発明では、感光体表面にアニオン交換性層間化合物が塗布されているので、転写性を損うことがなく、耐久を通して濃度ムラ等のない良好な画像を得ることができる。
【００３０】
一般に、アニオン交換性化合物としては、酸化マグネシウム、水酸化マグネシウム、炭酸マグネシウム、水酸化アルミニウム・炭酸水素ナトリウム共沈物、水酸化アルミニウム・炭酸マグネシウム・炭酸カルシウム共沈物、珪酸マグネシウム、珪酸アルミニウム、リチウムアルミネート化合物、ハイドロタルサイト化合物等が挙げられる。このなかで、層状化合物を有する化合物、すなわちアニオン交換性層間化合物として好ましいのが、ハイドロタルサイト化合物、リチウムアルミネート化合物等であり、なかでもハイドロタルサイト化合物がより好ましい。代表的なハイドロタルサイト化合物の主骨格（ホスト層）はマグネシウムとアルミニウムの水酸化物からできている。この他にもハイドロタルサイト化合物を高温（３００〜８００℃）で加熱処理した化合物もアニオン交換性を有することで知られている。
【００３１】
本発明のハイドロタルサイト化合物は下記一般式で示される。
Ｍｇ（１−ｘ）・Ａｌ（ｘ）・（ＯＨ）２・（ＣＯ３）（ｘ／２）・ｍＨ２Ｏ
式中、Ｘは０＜Ｘ≦０．５であり、ｍは負を除く整数である。
【００３２】
本発明において用いられるハイドロタルサイト化合物の具体例を以下に挙げるが、これらに限定されるものではない。
化合物例１
Ｍｇ０．６８・Ａｌ０．３２・（ＯＨ）２・（ＣＯ３）０．１６・ｍＨ２Ｏ
化合物例２
Ｍｇ０．７４・Ａｌ０．２６・（ＯＨ）２・（ＣＯ３）０．１３・ｍＨ２Ｏ
化合物例３
Ｍｇ０．５６・Ａｌ０．４４・（ＯＨ）２・（ＣＯ３）０．２２・ｍＨ２Ｏ
化合物例４
Ｍｇ０．８２・Ａｌ０．１８・（ＯＨ）２・（ＣＯ３）０．０９・ｍＨ２Ｏ
また、リチウムアルミネート化合物は下記一般式で示される。
Ｌｉ（１−ｘ）・Ｍ２＋（ｘ）・Ｍ３＋２・（ＯＨ）６・Ａｎ−（（１＋Ｘ）／ｎ）・ｍＨ２Ｏ
式中、０＜Ｘ≦０．５、Ｍ２＋；２価の金属イオン、Ｍ３＋；３価の金属イオン、Ａｎ−；ｎ価のアニオンであり、ｍは負を除く整数、ｎは１以上の整数である。
【００３３】
本発明において用いられるリチウムアルミネート化合物の一例を以下に挙げるが、これに限定されるものではない。
化合物例５
Ｌｉ・Ａｌ２・（ＯＨ）６・（ＰＨＯ２）０．５・ｍＨ２Ｏ
アニオン交換性層間化合物を感光体表面に供給する方法としては、以下のような方法が挙げられる。
【００３４】
（１）帯電手段による供給
帯電手段である帯電部材として感光体に接触可能な帯電ローラ等を使用し、その表面にアニオン交換性層間化合物を塗布させ、感光体の回転に応じてアニオン交換性層間化合物を帯電ローラから感光体表面に供給する方法である。
【００３５】
図１に本発明のプロセスカートリッジを備えた電子写真装置の概略構成例を示す。本発明で使われる帯電部材２３の形状は、図１に示すようなローラであり、その表面にはアニオン交換性層間化合物が塗布されている。電子写真感光体２１の回転によって、帯電ローラ２３も回転し、この時にローラ表面に付着しているアニオン交換性層間化合物が電子写真感光体２１の表面に移行される。アニオン交換性層間化合物は、帯電ローラ２３による電子写真感光体２１の帯電動作の有無に関わらず、電子写真感光体２１の表面に移行する。
【００３６】
帯電部材２３の材質としては、アルミニウム、鉄、銅等の金属、ポリアセチレン、ポリピロール等の導電性高分子材、カーボン、金属等を分散させて導電性処理したゴム、またはポリカーボネート、ポリビニル、ポリエステル等の絶縁性物質の表面を金属や他の導電性物質によってコートしたものなどを用いることができる。
【００３７】
本発明のアニオン交換性層間化合物は粉末状であることが好ましい。アニオン交換性層間化合物の粒径としては、０．０１〜３μｍであることが好ましい。より好ましくは０．０５〜１μｍ以下である。粒径が０．０１μｍ未満であるとアニオン交換性層間化合物の粒子同士の凝集が起こりやすく、帯電ローラへの付着ムラが生じる。粒径が３μｍを超えるとローラ表面への塗布が困難となり、感光体に供給される前にはがれ落ちやすくなるほか、感光体表面からもはがれ落ちやすくなる。
【００３８】
また、アニオン交換性層間化合物の帯電ローラへの塗布方法には特に制限はなく、例えばローラをアニオン交換性層間化合物の粉末に対して回転させながら擦り付けるようにして均一に担持させてもよい。帯電ローラとして表面に適度の粘着性があるものを用いると、アニオン交換性層間化合物の塗布が容易となる。
【００３９】
この供給方法では、供給手段として新規な装置を設ける必要がないため、装置のサイズやコストに影響を及ぼすことがない。
【００４０】
（２）現像手段による供給
図１の現像手段２５において、現像剤中にアニオン交換性層間化合物を予め含有させ、感光体表面上の潜像に対する現像時に、現像剤とともにアニオン交換性層間化合物を分散させた状態で感光体表面に供給する方法である。この場合もアニオン交換性層間化合物は粉末状であることが好ましい。
【００４１】
アニオン交換性層間化合物の現像剤への添加量は、０．０１〜５質量％であることが好ましく、０．１〜１質量％であることがより好ましい。０．０１質量％未満であると感光体表面の汚染防止の効果が不十分であり、転写性の改善効果も得られない場合がある。５質量％を超えると、現像剤との分散性が悪化するだけでなく、現像剤の帯電性も悪くなる。アニオン交換性層間化合物の粒径としては、０．０１〜３μｍであることが好ましい。より好ましくは０．０５〜０．５μｍ以下である。粒径が０．０１μｍ未満であるとアニオン交換性層間化合物の粒子同士の凝集が起こりやすく、現像剤との分散が不均一となり、感光体表面の付着ムラが生じる。粒径が３μｍを超えると感光体上からはがれ落ちやすく、目的の効果を発揮できない。
【００４２】
また、この供給方法でも（１）の供給方法と同様に、供給手段として新規な装置を設ける必要がないため、装置のサイズやコストに影響を及ぼすことがない。
【００４３】
（３）その他の供給手段
帯電手段により感光体を帯電させた後で、かつ現像手段により現像を行う前にアニオン交換性層間化合物を感光体表面に供給できるように、アニオン交換性層間化合物の供給手段を設ける方法がある。
【００４４】
図２はプロセスカートリッジを備えた電子写真装置の概略構成例を示したものであり、該アニオン交換性層間化合物の供給手段２０を装備している。アニオン交換性層間化合物の供給手段２０は、帯電手段２３と現像手段２５の間に設けられている。電子写真感光体２１の回転によって、供給手段２０も回転し、この時に供給手段２０の表面に付着しているアニオン交換性層間化合物が電子写真感光体２１の表面に移行される。供給手段２０は電子写真感光体２１と別に駆動されてもよい。
【００４５】
供給手段２０の部材としては、ファーブラシを用いることができる。供給手段はブラシ状のほか、ロ−ラ状、板状、棒状等の固形部材であってもよく、特に制限はない。例えば、ファーブラシの場合、ファーブラシ部材は、レーヨン、ナイロン（登録商標）、アクリル、ポリエステル、ポリイミド等の樹脂を主成分とし、これにアニオン交換性層間化合物を配合したものを多数本束ねたブラシが使用できる。ファーブラシの繊維へのアニオン交換性層間化合物の含有量は、２０質量％以上であることが好ましい。２０質量％未満であると、感光体表面へのアニオン交換性層間化合物の付着量が少なく、放電生成物の除去が不十分であり、転写性も向上しない。
【００４６】
次に、本発明の電子写真感光体について説明する。
【００４７】
本発明の電子写真感光体は、単層または積層構造を有する。積層構造の場合、光キャリアを生成する電荷発生層と、キャリアが移動する電荷輸送層とが積層される。表面層を形成するのは電荷発生層または電荷輸送層どちらの場合もある。
【００４８】
単層感光層は５〜１００μｍの厚さが可能であり、より好ましくは１０〜６０μｍである。電荷発生材料や電荷輸送材料は２０〜８０重量％含有し、より好ましくは３０〜７０重量％である。積層感光体においては、電荷発生層の膜厚は０．００１〜６μｍ、より好ましくは０．０１〜２μｍである。電荷発生材料の量は１０〜１００重量％、より好ましくは４０〜１００重量％である。電荷輸送層の膜厚は５〜１００μｍ、より好ましくは１０〜６０μｍである。電荷輸送材料の量は２０〜８０重量％、より好ましくは３０〜７０重量％である。
【００４９】
本発明に用いられる電荷発生材料としては、フタロシアニン顔料、多環キノン顔料、アゾ顔料、ペリレン顔料、インジゴ顔料、キナクリドン顔料、アズレニウム塩染料、スクアリリウム染料、シアニン染料、ピリリウム染料、チオピリリウム染料、キサンテン色素、キノンイミン色素、トリフェニルメタン色素、スチリル色素、セレン、セレン−テルル、アモルファスシリコン、硫化カドミウム等が挙げられる。
【００５０】
本発明に用いられる電荷輸送材料としては、ピレン化合物、カルバゾール化合物、ヒドラゾン化合物、Ｎ，Ｎ−ジアルキルアニリン化合物、ジフェニルアミン化合物、トリフェニルアミン化合物、トリフェニルメタン化合物、ピラゾリン化合物、スチリル化合物、スチルベン化合物等が挙げられる。
【００５１】
一般的に、電荷発生材料や電荷輸送材料は、適当な結着樹脂と組み合わせて塗布液とし、成膜を行う。電荷発生層や電荷輸送層の結着樹脂としては、例えば、ポリビニールアセタール、ポリカーボネート、ポリアリレート、ポリスチレン、ポリエステル、ポリ酢酸ビニル、ポリメタクリル酸エステル、アクリル樹脂またはセルロース系樹脂などが挙げられる。
【００５２】
本発明の電子写真感光体の表面層には、耐久初期から高い転写性（表面潤滑性）を維持させるために、シロキサン構造やフルオロアルキル基を有するポリカーボネート構造等を有する結着樹脂を使用してもよい。また、同様の効果を狙って、フッ素原子やケイ素原子等を側鎖に有する重合体を適宜、含有させてもよい。
【００５３】
本発明の電子写真感光体は、感光層の上に保護層を積層してもよい。保護層の膜厚は０．０１〜２０μｍが可能であり、より好ましくは０．１〜１０μｍである。保護層には前述した電荷発生材料または電荷輸送材料や、金属及びその酸化物、窒化物、塩、合金、更にはカーボン等の導電材料等を含有してもよい。また、必要に応じて、感光層の表面に保護層を設けてもよい。
【００５４】
本発明の電子写真感光体に用いられる導電性支持体は、鉄、銅、ニッケル、アルミニウム、チタン、スズ、アンチモン、インジウム、鉛、亜鉛、金、銀等の金属や合金、あるいはそれらの酸化物やカーボン、導電性樹脂等が使用可能である。形状は円筒形、ベルト状やシート状のものがある。また、前記導電性材料は、成型加工される場合もあるが、塗料として塗布したり、蒸着してもよい。
【００５５】
導電性支持体と感光層との間に、下引層を設けてもよい。下引層は主に結着樹脂からなるが、前記導電性材料やアクセプターを含有してもよい。下引層を形成する結着樹脂としては、ポリエステル樹脂、ポリウレタン樹脂、ポリアリレート樹脂、ポリエチレン樹脂、ポリスチレン樹脂、ポリブタジエン樹脂、ポリカーボネート樹脂、ポリアミド樹脂、ポリプロピレン樹脂、ポリイミド樹脂、ポリアミドイミド樹脂、ポリサルホン樹脂、ポリアリルエーテル樹脂、ポリアセタール樹脂、ナイロン（登録商標）樹脂、フェノール樹脂、アクリル樹脂、シリコーン樹脂、エポキシ樹脂、ユリア樹脂、アリル樹脂、アルキッド樹脂、ブチラール樹脂等が挙げられる。
【００５６】
本発明の電子写真感光体の製造法は、蒸着、塗布等の方法が用いられる。塗布にはバーコーター、ナイフコーター、ロールコーター、アトライター、スプレー、浸漬塗布、静電塗布、粉体塗布等が用いられる。
【００５７】
また、電荷発生層、電荷輸送層あるいは保護層には、酸化防止剤、紫外線吸収剤、潤滑剤など種々の添加剤を含有させることができる。
【００５８】
以上のように、感光体と転写部材の周速差を設けなかったり、小さく設定することの弊害として、感光体表面の汚染に起因した画像流れ、ボケや融着が発生したり、転写性が悪化したりするが、感光体表面にアニオン交換性層間化合物を供給することで、それらの弊害を解消できるようになる。さらに、アニオン交換性層間化合物が付着した感光体に加え、特定の円形度を有する現像剤を用いることで、転写性をより改善することができる。
【００５９】
次に、現像剤（適宜、トナーと称する）について説明する。
【００６０】
本発明のトナーは、公知の電子写真方法において利用されているトナーでかまわないが、平均円形度及び平均面粗さを所定の範囲に制御したものであれば、上記の転写性を効果的に改善できる。平均円形度は、高いほうが好ましく、粒径３μｍ以上のトナー粒子において０．９３〜１であることが好ましい。より好ましくは０．９５〜１、より好ましくは０．９７〜１である。トナー粒子の円形度が高くなると、トナーの流動性が上がるで個々のトナーが自由に動きやすくなる。よって、円形度が高いトナーほど帯電性が高く、一つ一つのトナー単位で現像される確率が高くなるため、現像性及び転写性が向上する。また、円形度の高いトナー粒子からなるトナーは現像された画像においてより密な状態をとりやすい。その結果、転写材に対するトナーの隠蔽率が高くなり、少ないトナー量でも十分な画像濃度を得ることができる。平均円形度が０．９３未満だと、流動性が下がり、帯電性も低下する。また、トナー間の空隙が増え、現像された画像上においても十分な隠蔽率が得られないため、必要な画像濃度を得るためにはより多くのトナー量を必要とするほか、転写時のロスが生じやすく、転写効率が下がる。
【００６１】
本発明における平均円形度は、粒子の形状を定量的に表現する簡便な方法として用いたものである。平均円形度は、シスメックス社製フロー式粒子像分析装置ＦＰＩＡ−２１００により、２３℃、６０％ＲＨの環境下で測定した。まず、円相当径０．６０μｍ〜４００μｍの範囲内の粒子を測定し、そこで測定された粒子の円形度を下記式により求め、更に円相当径３μｍ以上４００μｍ以下の粒子において、円形度の総和を全粒子数で除した値を平均円形度とする。
【００６２】
円形度ａ＝Ｌ０／Ｌ
式中、Ｌ０は粒子像と同じ投影面積を持つ円の周囲長を示し、Ｌは５１２×５１２の画像処理解像度（０．３μｍ×０．３μｍの画素）で画像処理した時の粒子投影像の周囲長を示す。
【００６３】
本発明のトナーは、少なくとも結着樹脂、磁性体を含有する。
【００６４】
本発明に使用される結着樹脂の種類としては、スチレン系樹脂、スチレン系共重合樹脂、ポリエステル樹脂、ポリオール樹脂、ポリ塩化ビニル樹脂、フェノール樹脂、天然変性フェノール樹脂、天然樹脂変性マレイン酸樹脂、アクリル樹脂、メタクリル樹脂、ポリ酢酸ビニール、シリコーン樹脂、ポリウレタン樹脂、ポリアミド樹脂、フラン樹脂、エポキシ樹脂、キシレン樹脂、ポリビニルブチラール、テルペン樹脂、クマロンインデン樹脂又は石油系樹脂が挙げられる。その中でもスチレン−アクリル酸エステル−アクリル酸共重合体、スチレン−アクリル酸エステル共重合体、スチレン−アクリル酸エステル−メタクリル酸共重合体が特に好ましい結着樹脂として用いられ、それによりトナー粒子の円形度を適切な値に制御しやすくなる。
【００６５】
本発明に使用される磁性体としては、マグネタイト、ヘマタイト、フェライト等の酸化鉄や、鉄、コバルト、ニッケル等の金属、あるいはこれらの金属とアルミニウム、コバルト、銅、鉛、マグネシウム、スズ、亜鉛、アンチモン、ベリリウム、ビスマス、カドミウム、カルシウム、マンガン、セレン、チタン、タングステン、バナジウムのような金属との合金及びその混合物が挙げられる。磁性体は、着色剤の役割をかねることもできる。
【００６６】
本発明のトナーに使用し得るその他の着色剤としては、任意の適当な顔料又は染料が挙げられる。顔料としてカーボンブラック、アニリンブラック、アセチレンブラック、ナフトールイエロー、ハンザイエロー、ローダミンレーキ、アリザリンレーキ、ベンガラ、フタロシアニンブルー、インダンスレンブルー等が挙げられる。これらは定着画像の光学濃度を維持するのに必要充分な量が用いられ、結着樹脂１００質量部に対し０．１〜２０質量部、好ましくは０．２〜１０質量部の添加量が良い。染料としては、アゾ系染料、アントラキノン染料、キサンテン系染料、メチン系染料等が挙げられる。染料は結着樹脂１００質量部に対し、０．１〜２０質量部、好ましくは０．３〜１０質量部の添加量が良い。
【００６７】
本発明のトナー粒子には、無機微粉体または疎水性無機微粉体が外添されることが好ましい。例えば、シリカ微粉末、酸化チタン微粉末又はそれらの疎水化物が挙げられる。それらは、単独あるいは併用して用いることが好ましい。
【００６８】
本発明のトナーには、荷電制御剤を含有させることが好ましい。例えば、トナーを負荷電性に制御するものとして下記化合物が挙げられる。有機金属錯体、キレート化合物が有効であり、モノアゾ金属錯体、アセチルアセトン金属錯体、芳香族ハイドロキシカルボン酸、芳香族ダイカルボン酸系の金属錯体がある。他には、芳香族ハイドロキシカルボン酸、芳香族モノ及びポリカルボン酸及びその金属塩、無水物、エステル類、ビスフェノールの如きフェノール誘導体類などである。
【００６９】
本発明のトナーはワックスを含有してもよい。本発明に用いられるワックスには次のようなものがある。例えばパラフィンワックスおよびその誘導体、モンタンワックスおよびその誘導体、マイクロクリスタリンワックスおよびその誘導体、フィッシャートロプシュワックスおよびその誘導体、ポリオレフィンワックスおよびその誘導体、カルナバワックスおよびその誘導体などである。誘導体には酸化物やビニル系モノマーとのブロック共重合物、グラフト変性物を含む。
【００７０】
本発明のトナー粒子には、必要に応じてシリカ微粉体又は酸化チタン微粉体以外の添加剤を外添することもできる。例えば帯電補助剤、導電性付与剤、流動性付与剤、ケーキング防止剤、熱ロール定着時の離型剤、滑剤、研磨剤の働きをする樹脂微粒子や無機微粒子である。
【００７１】
本発明の粉砕トナーを作製するには、上記のトナー構成材料をボールミルその他の混合機により十分混合した後、熱ロール，ニーダー，エクストルーダーの如き熱混練機を用いてよく混練し、冷却固化後粗粉砕を行った後に微粉砕、分級を行った後に、分散による機械的衝撃を与えてトナー粒子の表面改質を行う方法が好ましい。さらに、必要に応じ所望の添加剤をヘンシェルミキサーの如き混合機により十分混合してもよい。
【００７２】
例えば混合機としては、ナウターミキサー、タービュライザー、サイクロミックス（ホソカワミクロン社製）；ヘンシェルミキサー（三井鉱山社製）；スーパーミキサー（カワタ社製）；リボコーン（大川原製作所社製）等が挙げられ、混練機としては、ＫＲＣニーダー（栗本鉄工所社製）；ブス・コ・ニーダー（Ｂｕｓｓ社製）；ＴＥＭ型押し出し機（東芝機械社製）；ＴＥＸ二軸混練機（日本製鋼所社製）；ＰＣＭ混練機（池貝鉄工所社製）；三本ロールミル、ミキシングロールミル、ニーダー（井上製作所社製）等が挙げられる。粉砕機としては、カウンタージェットミル、ミクロンジェット、イノマイザ（ホソカワミクロン社製）；ＩＤＳ型ミル、ＰＪＭジェット粉砕機（日本ニューマチック工業社製）等が挙げられる。分級機としては、クラッシール、マイクロンクラッシファイアー、スペディッククラッシファイアー（セイシン企業社製）；ターボクラッシファイアー（日清エンジニアリング社製）；ミクロンセパレータ、ターボフレックス（ＡＴＰ）等が挙げられる。粗粒などをふるい分けるために用いられる篩い装置としては、ウルトラソニック（晃栄産業社製）；レゾナシーブ、ジャイロシフター（徳寿工作所杜）等が挙げられる。
【００７３】
次に、本発明の電子写真装置及びプロセスカートリッジについて説明する。図１に本発明のプロセスカートリッジを備えた電子写真装置の概略構成例を示す。
【００７４】
図１において、２１はドラム状の電子写真感光体であり、軸２２を中心に矢印方向に所定の周速度で回転駆動される。
【００７５】
電子写真感光体２１は、回転過程において、帯電部材２３により、その周面に正または負の所定電位の均一帯電を受け、次いで、スリット露光やレーザービーム走査露光などの露光手段（不図示）から出力される目的の画像情報の時系列電気デジタル画像信号に対応して強調変調された露光光２４を受ける。こうして電子写真感光体２１の表面（周面）に、目的の画像情報に対応した静電潜像が順次形成されていく。前記したように、帯電部材２３をアニオン交換性層間化合物の供給手段として用いる場合には、帯電部材２３を介して電子写真感光体２１の表面にアニオン交換性層間化合物が供給される。
【００７６】
形成された静電潜像は、次いで現像手段２５によりトナー現像され、不図示の給紙部から電子写真感光体２１と転写手段２６との間に電子写真感光体２１の回転と同期して取り出されて給紙された転写材２７に、電子写真感光体２１の表面に形成担持されているトナー画像が転写手段２６により順次転写されていく。なお、現像手段２５をアニオン交換性層間化合物の供給手段として用いる場合には、該現像時に電子写真感光体の表面にアニオン交換性層間化合物が供給される。
【００７７】
トナー画像の転写を受けた転写材２７は、電子写真感光体面から分離されて定着手段２８へ導入されて像定着を受けることにより画像形成物（プリント、コピー）として装置外へプリントアウトされる。
【００７８】
像転写後の電子写真感光体２１の表面は、クリーニング手段２９によって転写残りトナーの除去を受けて清浄面化され、さらに前露光手段（不図示）からの前露光光３０により除電処理された後、繰り返し画像形成に使用される。
【００７９】
なお、前露光光３０は必ずしも必要ではない。
【００８０】
また、図２も本発明のプロセスカートリッジを備えた電子写真装置の概略構成例であるが、電子写真感光体２１の表面にアニオン交換性層間化合物を供給する手段２０が帯電部材２３と現像手段２５の間に設けられている以外は、図１と同様である。
【００８１】
本発明においては、上述の電子写真感光体２１、帯電部材２３、現像手段２５およびクリーニング手段２９などの構成要素のうち、複数のものを容器に納めてプロセスカートリッジ３１として一体に結合して構成し、このプロセスカートリッジ３１を複写機やレーザービームプリンターなどの電子写真装置本体に対して着脱自在に構成してもよい。例えば、帯電部材２３、現像手段２５およびクリーニング手段２９の少なくとも１つを電子写真感光体２１と共に一体に支持してカートリッジ化して、装置本体のレールなどの案内手段３２を用いて装置本体に着脱自在なプロセスカートリッジとすることができる。
【００８２】
また、露光光２４は、電子写真装置が複写機やプリンターである場合には、原稿からの反射光や透過光、あるいは、センサーで原稿を読み取り、信号化し、この信号にしたがって行われるレーザービームの走査、ＬＥＤアレイの駆動または液晶シャッターアレイの駆動などにより照射される光である。
【００８３】
本発明の電子写真感光体は、電子写真複写機やレーザービームプリンターの他にも、ＣＲＴプリンター・ＬＥＤプリンター・液晶プリンター・ファクシミリ・レーザー製版などの電子写真応用技術にも広く用いることができる。
【実施例】
【００８４】
以下に、具体的な実施例を挙げて、本発明をより一層詳細に説明する。ただし、本発明は、これらに限定されるものではない。なお、実施例中の「部」は「質量部」を意味する。
【００８５】
（実施例１）
長さ２６０．５ｍｍ、直径３０ｍｍのアルミニウムシリンダー（ＪＩＳ−Ａ３００３：アルミニウム合金）を支持体として、この上にポリアミド樹脂（商品名：アミランＣＭ８０００、東レ（株）製）の５質量％メタノール溶液を浸漬法で塗布し、膜厚が０．５μｍの下引層を形成した。
【００８６】
次に、電荷発生物質としてＸ型無金属フタロシアニン結晶３部と、ポリビニルブチラール２部を、シクロヘキサノン１００部に添加し、直径１ｍｍのガラスビーズを用いたサンドミルで１時間分散し、これにメチルエチルケトン１００部を加えて希釈して電荷発生層用塗料を調製し、上記導電層上に、この電荷発生層用塗布液を浸漬塗布し、８５℃で１０分間乾燥して、膜厚０．１５μｍの電荷発生層を形成した。
【００８７】
次いで、下記構造の電荷輸送材料８部
2005326475.tif 000003
および、結着樹脂として下記構造のポリカーボネート樹脂１０部を、
2005326475.tif 000004
モノクロロベンゼン６０部／ジクロロメタン２０部に溶解して電荷輸送層用塗布液を得た。この塗布液を、上記電荷発生層上に浸漬塗布し、１２０℃で１時間熱風乾燥し、膜厚が２４μｍの電荷輸送層を形成した。
【００８８】
評価装置としては、レーザーを露光光源とするヒューレットパッカード社製Ｌａｓｅｒ  Ｊｅｔ  ４１００を用意し、以下のように改造した。
【００８９】
帯電部材としては、導電性カーボンを含有させたウレタンゴムの上に、ポリテトラフルオロエチレン樹脂、アクリル樹脂の混樹樹脂に導電性カーボンを添加した表面層を設けた帯電ロ−ラを用いた。帯電ローラの形状は、φ６ｍｍ、長さ２５８ｍｍのステンレス芯を中心軸としてφ１２ｍｍ×２３２ｍｍに成型した。露光設定としては、波長７８０ｎｍのレーザー光を照射して−６２５Ｖの電位が−１７０Ｖまで下がるように光量を設定した。感光体及び転写ローラの回転方向は順方向にし、それぞれの周速は感光体のほうが転写ローラよりも速く、周速差が１％となるように設定した。
【００９０】
トナーの調製は以下のように行った。
スチレン−アクリル酸ブチル共重合体１００部、磁性体（シリカ含有量１％）９５部、モノアゾ鉄錯体２部、パラフィンワックス４部からなる混合物をヘンシェルミキサーで前混合した後、１１０℃に加熱された２軸エクストルーダで溶融混練し、冷却した混練物をハンマーミルで粗粉砕してトナー粗粉砕物を得た。得られた粗粉砕物を、機械式粉砕機ターボミルを用いて、機械式粉砕させて微粉砕し、得られた微粉砕物をコアンダ効果を利用した多分割分級装置で微粉及び粗粉を同時に分級除去した後、表面改質及び微粉除去を行った。このトナー粒子１００部と、ヘキサメチルジシラザン処理し、次いでジメチルシリコーンオイル処理を行った疎水性シリカ微粉体１．２部とを、ヘンシェルミキサーで混合した。得られたトナー粒子の平均円形度は０．９２４であった。作製したトナー粒子に、アニオン交換性層間化合物として化合物例１で示されるハイドロタルサイト化合物（粒径０．５μｍ）を０．５質量％添加し、分散させた。
【００９１】
上記感光体とトナーをプロセスカートリッジに装着し、上記評価装置にて高温高湿（温度３３℃／湿度８５％）の環境下で、画像評価を行った。画像評価としては初期画像及び２０００枚の連続耐久後画像で、画像流れ、ボケ、融着及び転写性悪化に伴った濃度ムラの有無を確認した。なお、連続耐久時は１００枚毎に画像評価を行った。評価画像パターンは、印字率６％の文字画像及びハーフトーンとした。
【００９２】
画像評価結果は、以下のように分類した。
Ａ：画像流れ、ボケ、融着あるいは転写性悪化に伴った濃度ムラが発生しなかった。
Ｂ：画像流れ、ボケ、融着あるいは転写性悪化に伴った濃度ムラがかすかに見られたが、数枚後には消えてしまう程度であった。
Ｃ：画像流れ、ボケ、融着あるいは転写性悪化に伴った濃度ムラが見られたが、実用上問題ない程度であった。
Ｄ：画像流れ、ボケ、融着あるいは転写性悪化に伴った、実用上問題のある濃度ムラが発生していた。
【００９３】
上記Ａ〜Ｄのうち、Ｄのみは本発明の効果が得られていないと判断した。評価結果を表１に示す。
【００９４】
（実施例２〜４）
実施例１において、トナーの平均円形度をそれぞれ０．９３５、０．９６２、０．９７５にした以外は、実施例１と同様にして評価した。評価結果を表１に示す。
【００９５】
（実施例５〜６）
実施例３において、アニオン交換性層間化合物の添加量を０．０５質量％、１質量％にした以外は、実施例３と同様にして評価した。評価結果を表１に示す。
【００９６】
（実施例７）
実施例３において、アニオン交換性層間化合物の粒径を１μｍにした以外は、実施例３と同様にして評価した。評価結果を表１に示す。
【００９７】
（実施例８）
実施例３において、周速差を維持したままで感光体及び転写ローラの回転方向をカウンター方向にした以外は、実施例３と同様にして評価した。評価結果を表１に示す。
【００９８】
（実施例９）
実施例３において、感光体及び転写ローラの周速は転写ローラのほうが感光体よりも速くなるようにし、さらに感光体及び転写ローラの周速差を２％にした以外は、実施例３と同様にして評価した。評価結果を表１に示す。
【００９９】
（実施例１０）
実施例３において、感光体及び転写ローラの周速差をなくした以外は、実施例３と同様にして評価した。評価結果を表１に示す。
【０１００】
（実施例１１〜１２）
実施例３において、アニオン交換性層間化合物をそれぞれ化合物例２（粒径０．５μｍ）及び化合物例５（粒径０．５μｍ）にした以外は、実施例３と同様にして評価した。評価結果を表１に示す。
（実施例１３）
実施例１において、アニオン交換性層間化合物（粒径０．５μｍ）をトナーに添加せずに、帯電部材である帯電ローラに塗布した以外は、実施例１と同様にして評価した。評価結果を表１に示す。
【０１０１】
（実施例１４〜１６）
実施例１３において、トナーの平均円形度をそれぞれ０．９３５、０．９６２、０．９７５に以外は、実施例１３と同様にして評価した。評価結果を表１に示す。
【０１０２】
（実施例１７）
実施例１５において、アニオン交換性層間化合物を化合物例２（粒径０．５μｍ）にし、感光体の電荷発生材料をＣｕＫαのＸ線回折における回折角２θ±０．２の２８．１°に最も強いピークを有するヒドロキシガリウムフタロシアニン結晶にし、電荷輸送層に用いる電荷輸送材料を下記構造の物質８．１部と
2005326475.tif 000005
下記構造の物質０．９部との混合物にし、
2005326475.tif 000006
電荷輸送層に用いる結着樹脂１０部をビスフェノールＺ型ポリカーボネート樹脂（商品名：Ｚ−４００、三菱エンジニアリングプラスチックス（株）社製）にし、さらに電荷輸送層にシリコーン系潤滑材（商品名：アロンＧＳ−１０１、東亞合成化学工業（株）製）を０．１部添加した以外は、実施例１５と同様にして評価した。評価結果を表１に示す。
【０１０３】
（実施例１８）
実施例１７において、アニオン交換性層間化合物を化合物例５（粒径０．５μｍ）にした以外は、実施例１７と同様にして評価した。評価結果を表１に示す。
【０１０４】
（実施例１９）
実施例１７において、電荷輸送層に用いる結着樹脂を、ビスフェノールＺ型ポリカーボネート樹脂（商品名：Ｚ−４００、三菱エンジニアリングプラスチックス（株）社製）８部、下記構造の樹脂１部、
2005326475.tif 000007
及び下記構造の樹脂１部の混合樹脂にした以外は、実施例１７と同様にして評価した。評価結果を表１に示す。
2005326475.tif 000008
【０１０５】
（実施例２０）
実施例１３において、アニオン交換性層間化合物（化合物例１、粒径０．５μｍ）を帯電ローラに塗布せずに、ファーブラシに２０質量％含有させ、これを図２のように帯電部材と現像部材の間に装備できるように評価装置を改造した以外は、実施例１３と同様にして評価した。評価結果を表１に示す。
【０１０６】
（実施例２１〜２３）
実施例２０において、トナーの平均円形度をそれぞれ０．９３５、０．９６２、０．９７５にした以外は、実施例２０と同様にして評価した。評価結果を表１に示す。
【０１０７】
（実施例２４）
実施例２０において、ファーブラシ中のアニオン交換性層間化合物の含有量を３５質量％にした以外は、実施例２０と同様にして評価した。評価結果を表１に示す。
【０１０８】
（比較例１）
実施例１において、アニオン交換性層間化合物をトナー粒子に添加しなかったこと以外は、実施例１と同様にして評価した。評価結果を表１に示す。
【０１０９】
（参考例１）
比較例１において、感光体及び転写ローラの周速差を２％にした以外は、比較例１と同様にして評価した。評価結果を表１に示す。
【０１１０】
（参考例２）
比較例１において、感光体及び転写ローラの周速差をなくした以外は、比較例１と同様にして評価した。評価結果を表１に示す。
【０１１１】
【表１】
2005326475.tif 000009
【０１１２】
比較例１では、画像評価開始後７００枚目より濃度ムラ（濃度薄）が発生し、１２００枚目より中抜けが発生した。
【０１１３】
参考例１では、画像評価開始後１０００枚目より濃度ムラ（濃度薄）が発生し、１６００枚目よりハーフトーン画像における流れと中抜けが発生した。
【０１１４】
参考例２では、画像評価開始後５００枚目より濃度ムラ（濃度薄）が発生し、９００枚目より中抜けが発生した。
【図面の簡単な説明】
【０１１５】
【図１】本発明のプロセスカートリッジを備えた電子写真装置の概略構成を示す図である。
【図２】本発明のプロセスカートリッジを備えた電子写真装置の概略構成を示す図である。
【符号の説明】
【０１１６】
２０  アニオン交換性層間化合物の供給手段
２１  電子写真感光体（感光体）
２２  軸
２３  帯電手段（帯電部材、帯電ローラ）
２４  露光光
２５  現像手段
２６  転写手段
２７  転写材
２８  定着手段
２９  クリーニング手段
３０  前露光光
３１  プロセスカートリッジ
３２  案内手段
【図１】
2005326475.tif 000010
【図２】
2005326475.tif 000011